Brevet FR2983122A1 — publié le 20130531

PNEUMATIQUE COMPORTANT UNE BANDE DE ROULEMENT CONSTITUEE DE PLUSIEURS MELANGES ELA S TOMERIQUES [0001] La présente invention concerne un pneumatique, à armature de carcasse radiale et plus particulièrement un pneumatique destiné à équiper des véhicules portant de lourdes charges et roulant à vitesse soutenue, tels que, par exemple les camions, tracteurs, remorques ou bus routiers. [0002] D'une manière générale dans les pneumatiques de type poids-lourds, l'armature de carcasse est ancrée de part et d'autre dans la zone du bourrelet et est surmontée radialement par une armature de sommet constituée d'au moins deux couches, superposées et formées de fils ou câbles parallèles dans chaque couche et croisés d'une couche à la suivante en faisant avec la direction circonférentielle des angles compris entre 10° et 45°. Lesdites couches de travail, formant l'armature de travail, peuvent encore être recouvertes d'au moins une couche dite de protection et formée d'éléments de renforcement avantageusement métalliques et extensibles, dits élastiques. Elle peut également comprendre une couche de fils ou câbles métalliques à faible extensibilité faisant avec la direction circonférentielle un angle compris entre 45° et 90°, cette nappe, dite de triangulation, étant radialement située entre l'armature de carcasse et la première nappe de sommet dite de travail, formées de fils ou câbles parallèles présentant des angles au plus égaux à 45° en valeur absolue. La nappe de triangulation forme avec au moins ladite nappe de travail une armature triangulée, qui présente, sous les différentes contraintes qu'elle subit, peu de déformations, la nappe de triangulation ayant pour rôle essentiel de reprendre les efforts de compression transversale dont est l'objet l'ensemble des éléments de renforcement dans la zone du sommet du pneumatique. [0003] Dans le cas des pneumatiques pour véhicules "Poids-Lourds", une seule couche de protection est habituellement présente et ses éléments de protection sont, dans la plupart des cas, orientés dans la même direction et avec le même angle en valeur absolue que ceux des éléments de renforcement de la couche de travail radialement la plus à l'extérieur et donc radialement adjacente. Dans le cas de pneumatiques de Génie Civil destinés aux roulages sur sols plus ou moins accidentés, la présence de deux couches de protection est avantageuse, les éléments de renforcement étant croisés d'une couche à la suivante et les éléments de renforcement de la couche de protection radialement intérieure étant croisés avec les éléments de renforcement inextensibles de la couche de travail radialement extérieure et adjacente à ladite couche de protection radialement intérieure. [0004] Radialement à l'extérieur de l'armature de sommet, on trouve la bande de roulement habituellement constituée de matériaux polymériques destinés à venir au contact du sol dans l'aire de contact entre le sol et le pneumatique. [0005] Des câbles sont dits inextensibles lorsque lesdits câbles présentent sous une force de traction égale à 10% de la force de rupture un allongement relatif au plus égal à 0,2%. [0006] Des câbles sont dits élastiques lorsque lesdits câbles présentent sous une force de traction égale à la charge de rupture un allongement relatif au moins égal à 3% avec un module tangent maximum inférieur à 150 GPa. [0007] La direction circonférentielle du pneumatique, ou direction longitudinale, est la direction correspondant à la périphérie du pneumatique et définie par la direction de roulement du pneumatique. [0008] L'axe de rotation du pneumatique est l'axe autour duquel il tourne en utilisation normale. [0009] Un plan radial ou méridien est un plan qui contient l'axe de rotation du pneumatique. [0010] Le plan médian circonférentiel, ou plan équatorial, est un plan perpendiculaire à l'axe de rotation du pneu et qui divise le pneumatique en deux moitiés. [0011] La direction transversale ou axiale du pneumatique est parallèle à l'axe de rotation du pneumatique. Une distance axiale est mesurée selon la direction axiale. L'expression « axialement intérieur à, respectivement axialement extérieur à» signifie « dont la distance axiale mesurée depuis le plan équatorial est inférieure respectivement supérieure à ». [0012] La direction radiale est une direction coupant l'axe de rotation du pneumatique et perpendiculaire à celui-ci. Une distance radiale est mesurée selon la direction radiale. L'expression « radialement intérieur à, respectivement radialement extérieur à » signifie « dont la distance radiale mesurée depuis de l'axe de rotation du pneumatique est inférieure à, respectivement supérieure à ». [0013] Certains pneumatiques actuels, dits "routiers", sont destinés à rouler à grande vitesse et sur des trajets de plus en plus longs, du fait de l'amélioration du réseau routier et de la croissance du réseau autoroutier dans le monde. L'ensemble des conditions, sous lesquelles un tel pneumatique est appelé à rouler, permet sans aucun doute un accroissement du nombre de kilomètres parcourus, l'usure du pneumatique étant moindre ; par contre l'endurance de ce dernier et en particulier de l'armature de sommet est pénalisée. [0014] Il existe en effet des contraintes au niveau de l'armature de sommet et plus particulièrement des contraintes de cisaillement entre les couches de sommet, alliées à une élévation non négligeable de la température de fonctionnement au niveau des extrémités de la couche de sommet axialement la plus courte, qui ont pour conséquence l'apparition et la propagation de fissures de la gomme au niveau desdites extrémités. Ce problème existe dans le cas de bords de deux couches d'éléments de renforcement, lesdites couches n'étant pas obligatoirement radialement adjacentes. [0015] Pour limiter des élévations de température trop importantes au niveau du sommet du pneumatique, les matériaux constitutifs de la bande de roulement sont avantageusement choisis avec des pertes hystérétiques adaptées aux conditions de fonctionnement du pneumatique. [0016] Par ailleurs, afin d'améliorer l'endurance de l'armature de sommet du type de pneumatique étudié, des solutions relatives à la structure et qualité des couches et/ou profilés de mélanges caoutchouteux qui sont disposés entre et/ou autour des extrémités de nappes et plus particulièrement des extrémités de la nappe axialement la plus courte ont déjà été apportées. [0017] Le brevet FR 1 389 428, pour améliorer la résistance à la dégradation des mélanges de caoutchouc situés au voisinage des bords d'armature de sommet, préconise l'utilisation, en combinaison avec une bande de roulement de faible hystérésis, d'un profilé de caoutchouc couvrant au moins les côtés et les bords marginaux de l'armature de sommet et constitué d'un mélange caoutchouteux à faible hystérésis. [0018] Le brevet FR 2 222 232, pour éviter les séparations entre nappes d'armature de sommet, enseigne d'enrober les extrémités de l'armature dans un matelas de caoutchouc, dont la dureté Shore A est différente de celle de la bande de roulement surmontant ladite armature, et plus grande que la dureté Shore A du profilé de mélange caoutchouteux disposé entre les bords de nappes d'armature de sommet et armature de carcasse. [0019] La demande française FR 2 728 510 propose de disposer, d'une part entre l'armature de carcasse et la nappe de travail d'armature de sommet, radialement la plus proche de l'axe de rotation, une nappe axialement continue, formée de câbles métalliques inextensibles faisant avec la direction circonférentielle un angle au moins égal à 60°, et dont la largeur axiale est au moins égale à la largeur axiale de la nappe de sommet de travail la plus courte, et d'autre part entre les deux nappes de sommet de travail une nappe additionnelle formée d'éléments métalliques, orientés sensiblement parallèlement à la direction circonférentielle. [0020] La demande française WO 99/24269 propose encore, de part et d'autre du plan équatorial et dans le prolongement axial immédiat de la nappe additionnelle d'éléments de renforcement sensiblement parallèles à la direction circonférentielle, de coupler, sur une certaine distance axiale, les deux nappes de sommet de travail formées d'éléments de renforcement croisés d'une nappe à la suivante pour ensuite les découpler par des profilés de mélange de caoutchouc au moins sur le restant de la largeur commune aux dites deux nappes de travail. [0021] Cette amélioration de l'endurance des pneumatiques permet d'envisager au moins la possibilité d'un rechapage lorsque la bande de roulement est usée. En effet, lorsqu'il est souhaité faire un rechapage du pneumatique après usure de la bande de roulement, il faut être en mesure de rechaper un pneumatique dont le vieillissement n'est pas trop avancé afin d'optimiser l'utilisation de la nouvelle bande de roulement. [0022] Afin d'augmenter encore la durée de vie des pneumatiques, il est usuelle de choisir des matériaux polymériques constitutifs de la bande de roulement présentant des propriétés de résistance en usure améliorées. De tels matériaux pénalisant le plus souvent les propriétés hystérétiques, il est encore connu de réaliser la bande de roulement d'un pneumatique par une superposition radiale de deux matériaux différents pour obtenir un compromis des propriétés d'usure et d' hystérèse satisfaisant pour les applications envisagées. [0023] De tels pneumatiques sont par exemple décrits dans le document US 6,247,512. Ce document décrit la superposition de de deux couches de matériaux pour former la bande de roulement, le matériau externe venant au contact du sol étant notamment plus performant en termes d'usure alors que le matériau interne présente des propriétés hystérétiques permettant de limiter les montées en température du pneumatique dans la zone du sommet. [0024] Des pneumatiques ainsi réalisés sont tout à fait satisfaisants pour les applications routières précitées. Pour assurer la possibilité d'effectuer un rechapage, il est toutefois recommandé d'éviter une dégradation trop importante du matériau interne, celui-ci présentant une usure relativement rapide comparée à celle du matériau externe, pour ne pas risquer un endommagement de l'armature du pneumatique. [0025] En conséquence, l'utilisation de la bande de roulement de tels pneumatiques ne peut pas être totalement optimisée au risque de compromettre les possibilités de rechapage du pneumatique. [0026] Les inventeurs se sont ainsi donnés pour mission d'être en mesure de fournir des pneumatiques autorisant une distance de roulage toujours plus importante avant d'envisager un rechapage. [0027] Ce but a été atteint selon l'invention par un pneumatique, à armature de carcasse radiale, comprenant une armature de sommet, elle-même coiffée radialement d'une bande de roulement réunie à deux bourrelets par l'intermédiaire de deux flancs, ladite bande de roulement comprenant au moins deux couches de mélange polymérique radialement superposées, une première couche de mélange élastomérique chargé constituant la partie radialement extérieure de la bande de roulement présentant une note Z de macro dispersion supérieure à 80 et une valeur maximale de tan(8), noté tan(8)max, inférieure à 0.130 et une deuxième couche de mélange élastomérique, radialement intérieure à la dite première couche de mélange élastomérique, présentant un allongement à la rupture à 60°C supérieure à 600 %. [0028] Une note Z de macro dispersion supérieure à 80 d'un mélange élastomérique chargé signifie que la charge est dispersée dans la matrice élastomère de la composition avec une note de dispersion Z supérieure ou égale à 80. [0029] Dans la présente description, la dispersion de charge dans une matrice élastomère est caractérisée par la note Z, qui est mesurée, après réticulation, selon la méthode décrite par S. Otto et Al dans Kautschuk Gummi Kunststoffe, 58 Jahrgang, NR 7-8/2005, en accord avec la norme ISO 11345. [0030] Le calcul de la note Z est basé sur le pourcentage de surface dans laquelle la charge n'est pas dispersée (« % surface non dispersée »), telle que mesurée par l'appareil « disperGRADER+ » fourni avec son mode opératoire et son logiciel d'exploitation « disperDATA » par la société Dynisco selon l'équation : Z= 100 - (% surface non dispersée) /0.35 [0031] Le pourcentage de surface non dispersée est, quant à lui, mesuré grâce à une caméra observant la surface de l'échantillon sous une lumière incidente à 30°. Les points clairs sont associés à de la charge et à des agglomérats, tandis que les points foncés sont associés à la matrice de caoutchouc ; un traitement numérique transforme l'image en une image noir et blanche, et permet la détermination du pourcentage de surface non dispersée, telle que décrite par S.Otto dans le document précité. [0032] Plus la note Z est haute, meilleure est la dispersion de la charge dans la matrice en caoutchouc (une note Z de 100 correspondant à une dispersion parfaite et une note Z de 0 à une dispersion médiocre). On considèrera qu'une note Z supérieure ou égale à 80 correspond à une surface présentant une très bonne dispersion de la charge dans la matrice élastomère. [0033] Les mélanges élastomériques constituant la bande de roulement sont préparés selon des méthodes connues. [0034] Afin d'atteindre une note Z de macrodispersion supérieure à 80, le mélange élastomérique constituant la partie radialement extérieure peut avantageusement être préparé par formation d'un mélange maître d'élastomère diénique et de charge renforçante. [0035] Au sens de l'invention, on entend par « mélange maître » (couramment désigné par son nom anglais « masterbatch »), un composite à base d'élastomère dans lequel a été introduite une charge. [0036] Il existe différentes méthodes pour obtenir un mélange maître d'élastomère diénique et de charge renforçante. En particulier un type de solution consiste, pour améliorer la dispersion de la charge dans la matrice élastomère, à procéder au mélange de l'élastomère et de la charge en phase « liquide ». Pour ce faire, on a fait appel à un élastomère sous forme de latex qui se présente sous forme de particules d'élastomère dispersées dans l'eau, et à une dispersion aqueuse de la charge, c'est-à-dire une charge dispersée dans de l'eau, couramment appelée « slurry ». [0037] Ainsi, selon une des variantes de l'invention, le mélange maître est obtenu par mélangeage en phase liquide à partir d'un latex d'élastomère diénique comprenant du caoutchouc naturel et d'une dispersion aqueuse d'une charge comprenant du noir de carbone. [0038] Plus préférentiellement encore le mélange maître selon l'invention est obtenu selon les étapes de procédé suivantes, permettant l'obtention d'une très bonne dispersion de la charge dans la matrice élastomère: - alimenter avec un premier flux continu d'un latex d'élastomère diénique une zone de mélange d'un réacteur de coagulation définissant une zone allongée de coagulation s'étendant entre la zone de mélange et une sortie, - alimenter ladite zone de mélange du réacteur de coagulation avec un second flux continu d'un fluide comprenant une charge sous pression pour former un mélange avec le latex d'élastomère en mélangeant le premier fluide et le second fluide dans la zone de mélange de manière suffisamment énergique pour coaguler le latex d'élastomère avec la charge avant la sortie, ledit mélange s'écoulant comme un flux continu vers la zone de sortie et ladite charge étant susceptible de coaguler le latex d'élastomère' - récupérer à la sortie du réacteur le coagulum obtenu précédemment sous forme d'un flux continu et le sécher afin de récupérer le mélange maître. [0039] Un tel procédé de préparation d'un mélange maître en phase liquide est par exemple décrit dans le document WO 97/36724. [0040] Le facteur de perte tan(8) est une propriété dynamique de la couche de mélange caoutchouteux. Il est mesuré sur un viscoanalyseur (Metravib VA4000), selon la norme ASTM D 5992-96. On enregistre la réponse d'un échantillon de composition vulcanisée (éprouvette cylindrique de 4 mm d'épaisseur et de 400 mm2 de section), soumis à une sollicitation sinusoïdale en cisaillement simple alterné, à la fréquence de 10Hz, à une température de 60°C. On effectue un balayage en amplitude de déformation de 0,1 à 50% (cycle aller), puis de 50% à 1% (cycle retour). Pour le cycle retour, on indique la valeur maximale de tan(8) observée, noté tan(8).. [0041] La résistance au roulement est la résistance qui apparaît lorsque le pneumatique roule et révèle la montée en température dudit pneumatique. Elle est ainsi représentée par les pertes hystérétiques liées à la déformation du pneumatique durant une révolution. Les valeurs de tan(8) des matériaux utilisés sont mesurées à 10Hz entre 30 et 100°C pour intégrer l'effet des différentes fréquences de déformation induites par la révolution du pneumatique. La valeur de tan(8) à 60°C correspond ainsi à un indicateur de la résistance au roulement du pneumatique en roulage. [0042] Il est encore possible d'estimer la résistance au roulement par la mesure des pertes d'énergie par rebond des échantillons à énergie imposée à des températures de 60 °C et exprimées en pourcentage. [0043] Avantageusement selon l'invention, la perte à 60 °C, notée P60, de la première couche de mélange élastomérique chargé constituant la partie radialement extérieure de la bande de roulement est inférieure à 22 %. [0044] Les essais de traction permettent de déterminer les contraintes d'élasticité et les propriétés à la rupture. Ils sont effectués conformément à la norme AFNOR- NF-T- 46-002 de septembre 1988. On mesure en seconde élongation (i.e., après un cycle d'accommodation au taux d'extension prévu pour la mesure elle-même) le module sécant nominal (ou contrainte apparente, en MPa) à 100% d'allongement (notés MA100) ou à 10% d'allongement (notés MA10). Les mesures de traction pour déterminer les modules accomodés sécants sont effectuées à la température de 23°C +/-2°C, et dans les conditions normales d'hygrométrie (50 +/- 5% d'humidité relative), selon la norme française NF T 40-101 (décembre 1979). [0045] Les contraintes à la rupture (en MPa) et les allongements à la rupture (en %) sont également mesurés. Les mesures de traction pour déterminer les propriétés de rupture sont effectuées à la température de 60°C ± 2°C, et dans les conditions normales d'hygrométrie (50 ± 5% d'humidité relative), selon la norme française NF T 40-101 (décembre 1979). [0046] Avantageusement selon l'invention, l'énergie à la rupture de la deuxième couche de mélange élastomérique radialement intérieure à la dite première couche de mélange polymérique est supérieure à 165 MJ. [0047] Les inventeurs ont tout d'abord su mettre en évidence que la combinaison d'un premier mélange élastomérique chargé présentant une note Z de macro dispersion supérieure à 80, comme matériau de la bande de roulement venant au contact du sol et d'un deuxième matériau élastomérique présentant un allongement à la rupture supérieur à 600 % comme matériau de la bande de roulement radialement plus intérieur conduit à un compromis entre les propriétés de résistance à l'usure et les montées en température au niveau du sommet du pneumatique satisfaisant pour les usages routiers tels que décrits précédemment. En effet, même si le deuxième matériau radialement plus intérieur de la bande de roulement peut présenter des propriétés hystérétiques peu intéressantes au regard des montées en température du sommet du pneumatique, le choix du premier mélange élastomérique chargé présentant une note Z de macro dispersion supérieure à 80 permet de venir compenser les pertes hystérétiques plus élevées du matériau radialement plus intérieur de la bande roulement tout en préservant une bonne performance en usure. [0048] Il s'avère donc que la bande de roulement est ainsi constituée d'au moins deux matériaux différents selon un agencement contraire aux pneumatiques usuellement réalisés tels qu'ils ont été présentés précédemment. En effet, contrairement aux pneumatiques plus usuels, le premier matériau radialement le plus extérieur de la bande de roulement peut permettre de satisfaire les propriétés hystérétiques recherchées pour le pneumatique si les pertes hystérétiques du deuxième matériau radialement plus intérieur sont trop élevées. Le pneumatique selon l'invention présente ainsi un empilage radial de matériaux élastomériques à l'opposé des pneumatiques usuels pour ce qui concerne les propriétés hystérétiques desdits matériaux. Comme expliqué précédemment, dans les pneumatiques plus usuels, la couche de mélange élastomérique radialement intérieure est effectivement introduite pour ses propriétés hystérétiques favorisant un moindre échauffement de la bande de roulement. [0049] Les inventeurs ont encore su mettre en évidence que le deuxième mélange élastomérique radialement plus intérieur de la bande de roulement présentant un allongement à la rupture supérieur, autorise des distances parcourues avant rechapage plus importantes que celles réalisées avec des pneumatiques plus usuels. [0050] Les inventeurs pensent avoir mis en évidence que lorsque la première couche de la bande de roulement est usée et donc que la bande de roulement devient moins épaisse, les pneumatiques deviennent plus sensibles à certains types d'agressions que sont notamment le ripage, les coupures, la pénétration de petits cailloux ou autres objets. Le ripage est une usure du pneumatique qui intervient notamment lors de roulage sur des ronds-points ou bien lors de manoeuvres sur parking. L'utilisation du deuxième mélange élastomérique radialement plus intérieur de la bande de roulement présentant un allongement à la rupture supérieur à 600 % conduit à une meilleure résistance à ce type d'agressions. [0051] Selon un mode de réalisation préféré de l'invention, l'allongement à la rupture de la deuxième couche de mélange élastomérique radialement intérieure est supérieur à celui de la première couche de mélange élastomérique chargé constituant la partie radialement extérieure de la bande de roulement. [0052] De préférence encore, l'énergie à la rupture de la deuxième couche de mélange élastomérique est supérieure à celle de la première couche de mélange élastomérique chargé constituant la partie radialement extérieure de la bande de roulement. [0053] Selon une variante avantageuse de l'invention, le rapport du volume de la couche du deuxième mélange élastomérique sur la somme des volumes des premier et deuxième mélanges élastomériques est compris entre 25 et 70 %. [0054] Le profil du deuxième mélange élastomérique vu selon une coupe méridienne du pneumatique est tel que celui-ci apparaisse sensiblement simultanément sur toute la largeur de la bande de roulement lors de l'usure de ladite bande de roulement. Le concepteur du pneumatique saura définir un tel profil en fonction de la dimension et de l'usage du pneumatique. [0055] Avantageusement encore, le rapport de l'épaisseur, mesurée selon la direction radiale à l'extrémité de la couche de travail radialement la plus extérieure dans une coupe méridienne du pneumatique, de la couche du deuxième mélange élastomérique sur la somme des épaisseurs, mesurées selon la direction radiale à l'extrémité de la couche de travail radialement la plus extérieure dans une coupe méridienne du pneumatique, des premier et deuxième mélanges élastomériques est compris entre 15 et 50 °A. [0056] Une variante avantageuse de l'invention prévoit encore la présence d'une couche d'un troisième mélange élastomérique radialement intérieure au deuxième mélange élastomérique et au contact de celui-ci, et présentant une valeur maximale de tan(8), noté tan(8)max, inférieure à 0.100. [0057] Avantageusement encore, la couche d'un troisième mélange élastomérique radialement intérieur au deuxième mélange élastomérique et au contact de celui-ci, présente une perte à 60 °C, notée P60, inférieure à 20 %. [0058] La présence de cette troisième couche peut permettre de diminuer encore les montées en température de la bande de roulement lors de l'usage souhaité du pneumatique notamment lorsque le deuxième mélange élastomérique présente des propriétés hystérétiques tendant à augmenter ladite température. [0059] La présence de cette troisième couche peut encore permettre de diminuer la température de fonctionnement du pneumatique dans la zone du sommet pour permettre de baisser la résistance au roulement du pneumatique. [0060] Plus particulièrement dans le cas de pneumatique dont la sculpture est constituée de ribs parallèles, la troisième couche de mélange élastomérique est avantageusement discontinue. Elle est préférentiellement alors interrompue sous les rainures. [0061] Selon ce dernier mode de réalisation, il est avantageusement possible d'effectuer un recreusage de la sculpture avant d'envisager un rechapage sans risque de voir apparaître en surface de la bande de roulement ladite troisième couche de mélange élastomérique. [0062] Avantageusement selon ce dernier mode de réalisation, le rapport du volume de la couche du deuxième mélange élastomérique sur la somme des volumes des trois mélanges élastomériques est compris entre 20 et 40 %. [0063] Avantageusement encore selon ce dernier mode de réalisation, le rapport du volume de la couche du troisième mélange élastomérique sur la somme des volumes des trois mélanges élastomériques est compris entre 10 et 30 %. [0064] Selon ce dernier mode de réalisation, le rapport de l'épaisseur, mesurée selon la direction radiale à l'extrémité de la couche de travail radialement la plus extérieure dans une coupe méridienne du pneumatique, de la couche du deuxième mélange élastomérique sur la somme des épaisseurs, mesurées selon la direction radiale à l'extrémité de la couche de travail radialement la plus extérieure dans une coupe méridienne du pneumatique, des trois mélanges élastomériques est avantageusement compris entre 10 et 30 %. [0065] Avantageusement encore selon ce dernier mode de réalisation, le rapport de l'épaisseur, mesurée selon la direction radiale à l'extrémité de la couche de travail radialement la plus extérieure dans une coupe méridienne du pneumatique, de la couche du troisième mélange élastomérique sur la somme des épaisseurs, mesurées selon la direction radiale à l'extrémité de la couche de travail radialement la plus extérieure dans une coupe méridienne du pneumatique, des trois mélanges élastomériques est compris entre 10 et 30 %. [0066] Selon l'invention, les mesures de volume et d'épaisseurs précitées sont réalisées sur des pneumatiques à l'état neuf, n'ayant pas roulés et donc ne présentant aucune usure de la bande de roulement. [0067] Selon un mode de réalisation de l'invention, l'armature de sommet du pneumatique est formée d'au moins deux couches de sommet de travail d'éléments de renforcement inextensibles, croisés d'une couche à l'autre en faisant avec la direction circonférentielle des angles compris entre 10° et 45°. [0068] Selon d'autres modes de réalisation de l'invention, l'armature de sommet comporte encore au moins une couche d'éléments de renforcement circonférentiels. [0069] Une réalisation de l'invention prévoit encore que l'armature de sommet est complétée radialement à l'extérieur par au moins une couche supplémentaire, dite de protection, d'éléments de renforcement dits élastiques, orientés par rapport à la direction circonférentielle avec un angle compris entre 10° et 45° et de même sens que l'angle formé par les éléments inextensibles de la couche de travail qui lui est radialement adjacente. [0070] Selon l'un quelconque des modes de réalisation de l'invention évoqué précédemment, l'armature de sommet peut encore être complétée, radialement à l'intérieur entre l'armature de carcasse et la couche de travail radialement intérieure la plus proche de ladite armature de carcasse, par une couche de triangulation d'éléments de renforcement inextensibles métalliques en acier faisant, avec la direction circonférentielle, un angle supérieur à 60° et de même sens que celui de l'angle formé par les éléments de renforcement de la couche radialement la plus proche de l'armature de carcasse. [0071] D'autres détails et caractéristiques avantageux de l'invention ressortiront ci- après de la description d'exemples de réalisation de l'invention en référence aux figures 1 et 2 qui représentent : - figurel, une vue méridienne d'un schéma d'un pneumatique selon un premier mode de réalisation de l'invention, - figure 2, une vue méridienne d'un schéma d'un pneumatique selon un deuxième mode de réalisation de l'invention. [0072] Les figures ne sont pas représentées à l'échelle pour en simplifier la compréhension. Les figures ne représentent qu'une demi-vue d'un pneumatique qui se prolonge de manière symétrique par rapport à l'axe XX' qui représente le plan médian circonférentiel, ou plan équatorial, d'un pneumatique. [0073] Sur la figure 1, le pneumatique 1, de dimension 385/65 R 22.5, comprend une armature de carcasse radiale 2 ancrée dans deux bourrelets 3, autour de tringles 4. L'armature de carcasse 2 est formée d'une seule couche de câbles métalliques. L'armature de carcasse 2 est frettée par une armature de sommet 5, elle-même coiffée d'une bande de roulement 6. La bande de roulement comporte des rainures 7 formant des ribs 8. [0074] Les zones basses et bourrelets du pneumatique 1 ne sont notamment pas représentés sur la figure 1. [0075] Sur la figure 1, l'armature de sommet 5 est formée radialement de l'intérieur à l'extérieur : - d'une couche de triangulation 51 formée de câbles métalliques inextensibles 9.35 non frettés, continus sur toute la largeur de la nappe, orientés d'un angle égal à 65°, - d'une première couche de travail 52 formée de câbles métalliques inextensibles 11.35 non frettés, continus sur toute la largeur de la nappe, orientés d'un angle égal à 18°, - d'une seconde couche de travail 53 formée de câbles métalliques inextensibles 11.35 non frettés, continus sur toute la largeur de la nappe, orientés d'un angle égal à 18° et croisés aux câbles métalliques de la première couche de travail, d'une couche de protection 54 formée de câbles métalliques élastiques 6.35 non frettés, continus sur toute la largeur de la nappe, orientés d'un angle égal à 18° dans le même sens que les câbles métalliques de la couche de travail 53. [0076] Conformément à l'invention, la bande de roulement 6 est constituée d'une première couche 61 radialement extérieure qui vient au contact du sol et d'une couche 62 radialement intérieure. [0077] La couche 61 est constituée d'un mélange élastomérique chargé présentant une note Z de macro dispersion égale à 90 et une valeur tan(8)max égale à 0.126. Sa valeur de perte à 60, noté P60, est égale à 21 %. [0078] La couche 62 est constituée d'un mélange élastomérique présentant un allongement à la rupture à 60°C égale à 650 %. La valeur de l'énergie à la rupture de la couche 62 est égale à 170 MJ. [0079] Le rapport du volume de la couche 62 du deuxième mélange élastomérique sur la somme des volumes des couches 61 et 62 est égal à 42 %. [0080] Le rapport de l'épaisseur d62, mesurée selon la direction radiale à l'extrémité de la couche de travail 53 radialement la plus extérieure, de la couche 62 sur la somme des épaisseurs d61 et d62, mesurées selon la direction radiale à l'extrémité de la couche de travail 53, des couches 61 et 62 est égal à 33 %. [0081] La figure 2, conformément à une variante de réalisation de l'invention, représente un pneumatique 21 semblable à celui de la figure 1 et qui en diffère par la présence d'une troisième couche 263. Cette couche 263 est mise en place au contact de l'armature de sommet et radialement à l'intérieure de la couche 262. Cette couche 263 est en outre interrompue radialement sous les rainures pour permettre des étapes de recreusage avant d'envisager les étapes de rechapages afin de recréer des sculptures sans risque de faire apparaître la couche 263 en surface de la bande de roulement. [0082] La couche 263 est constituée d'un mélange élastomérique présentant une valeur maximale de tan(8), noté tan(S)max, égale à 0.075. [0083] La couche 263 présente une perte à 60 °C, notée P60, égale à 13 %. [0084] Le rapport du volume de la couche 262 sur la somme des volumes des couches 261, 262 et 263 est égal à 26 %. [0085] Le rapport du volume de la couche 263 sur la somme des volumes des trois couches 261, 262 et 263 est égal à 10 %. [0086] Le rapport de l'épaisseur d262, mesurée selon la direction radiale à l'extrémité de la couche de travail 253, de la couche 262 sur la somme des épaisseurs d261, d262 et d263, mesurées selon la direction radiale à l'extrémité de la couche 253, des trois couches 261, 262 et 263 est égal à 17 °A. [0087] Le rapport de l'épaisseur d263, mesurée selon la direction radiale à l'extrémité de la couche de travail 253, de la couche 263 sur la somme des épaisseurs d261, d262 et d263, mesurées selon la direction radiale à l'extrémité de la couche 253, des trois couches 261, 262 et 263 est égal à 13 °A. [0088] Quatre pneumatiques ont été réalisés sur la base des trois mélanges élastomériques décrits ci-dessous avec certaines de leurs propriétés. Mélange A Mélange B Mélange C NR 100 100 100 Noir N234 50 Noir N220 47.5 Noir N330 35 Silice 165G 10 Antioxydant (6PPD) 2 1.5 1 Acide stéarique 2.5 2.5 1.5 Oxyde de zinc 2.7 2.7 4.5 Triméthyl quinoléine 1 1 Paraffine 6266 1 1 Silane sur noir 2 soufre 1.7 1.5 1.6 Accélérateur CBS 0.7 0.6 1.5 Note Z 90 73 40 MAio (MPa) 4.7 4.7 4.4 MA100 (MPa) 1.7 1.75 2.1 Allongement à la mpture (% à 60°C) 580 650 535 Energie à la mpture (MJ) 162 170 142 tan(8)m,' 0.126 0.141 0.075 P60 (%) 21 23.5 13 [0089] Le premier pneumatique est un pneumatique de référence R1 réalisé selon une configuration proche de la représentation de la figure 1 mais correspondant à des réalisations usuelles telles que décrites précédemment. Il associe un mélange B présent radialement à l'extérieur de la bande de roulement et un mélange C radialement intérieur. Le volume du mélange C est défini usuellement par l'homme du métier pour que la température de fonctionnement du pneumatique corresponde au roulage envisagé avec un tel pneumatique. Dans le cas présent, le volume du mélange C représente 10 % de la somme des volumes des mélanges B et C. [0090] Un deuxième pneumatique de référence R2 a été réalisé bien que ce pneumatique ne corresponde à aucun pneumatique usuel. La bande de roulement de ce pneumatique R2 est constituée uniquement du mélange A. [0091] Un premier pneumatique T1 conforme à l'invention et plus particulièrement au cas de la figure 1 associe, pour former la bande de roulement, le mélange A qui forme la partie radialement extérieure, et le mélange B, qui forme la partie radialement intérieure de la bande de roulement. [0092] Le rapport du volume du mélange B du deuxième mélange élastomérique sur la somme des volumes des mélanges A et B est égal à 42 %. [0093] Le deuxième pneumatique T2 réalisée conformément à l'invention s'apparente à celui de la figure 2. La bande de roulement du pneumatique T2 est constituée radialement depuis l'extérieur d'une couche du mélange A, d'une couche du mélange B et d'une couche interrompue du mélange C. [0094] Le rapport du volume du mélange B sur la somme des volumes des mélanges A, B et C est égal à 26 °A. [0095] Le rapport du volume du mélange C sur la somme des volumes des trois mélanges A, B et C est égal à 10 %. [0096] Pour effectuer une comparaison, des essais similaires sont effectués avec les quatre pneumatiques. [0097] Les premiers essais ont consisté à évaluer la distance parcourue par les pneumatiques avant d'effectuer un rechapage. [0098] Les essais sont réalisés dans des conditions de charge et vitesse définis pour conduire à une usure et à des agressions de la bande de roulement du pneumatique de référence R1 autorisant son rechapage après un kilométrage, auquel on attribue la valeur 100, parcouru dans lesdites conditions de ce test. La performance en usure est évaluée sur un véhicule poids lourd lors de roulages sur route ouverte sur des parcours représentatifs des usages classiquement observés sur des véhicules poids lourd. La performance en agression est évaluée sur un véhicule poids lourd en configuration de manoeuvre sur un sol présentant des aspérités. [0099] Les résultats obtenus sont présentés dans le tableau suivant : Pneumatique R1 Pneumatique R2 Pneumatique T1 Pneumatique T2 Usure 100 120 115 115 Agressions 100 85 100 100 [00100] Ces résultats montrent que les pneumatiques selon l'invention autorisent un roulage plus important avant d'effectuer un rechapage. Comme évoqué précédemment, la présence du mélange B radialement intérieur au mélange A limite les agressions et permet de rouler plus longtemps et apporte une meilleure résistance à l'usure et aux agressions due notamment aux phénomènes de ripage intervenant lorsque l'usure de la bande de roulement est déjà très avancée. [00101] Des mesures de résistance au roulement ont également été effectuées sur chacun des quatre pneumatiques dans des conditions de roulage identiques et sur un cinquième pneumatique noté RO, qui diffère des autre pneumatiques par une bande de roulement constituée du seul mélange B. Les résultats des mesures sont présentés dans le tableau suivant ; elles sont exprimées en Kg/t, une valeur de 100 étant attribuée au pneumatique Rl. Pneumatique RO Pneumatique R1 Pneumatique R2 Pneumatique T1 Pneumatique T2 108 100 101 103 95 [00102] Ces valeurs mettent en évidence l'intérêt de l'utilisation du mélange A pour limiter la résistance au roulement du pneumatique, notamment en comparaison du mélange B usuellement utilisé en surface de la bande de roulement. [00103] En effet, si la résistance au roulement du pneumatique T1 est légèrement supérieure à celle du pneumatique R1, le gain en usure conduit à un compromis entre l'usure, la résistance aux agressions et la résistance au roulement nettement favorable au pneumatique Ti. [00104] La synthèse des deux tableaux montre qu'une bande de roulement constituée du seul mélange A offre un compromis entre l'usure, la résistance aux agressions et la résistance au roulement peu intéressant. En outre, le mélange A présente un coût notamment du fait de son mode de préparation plus élevée qu'un mélange plus usuel de type B ou C. [00105] La comparaison des pneumatiques Ti et T2 montrent que la présence d'une couche C interrompue peut présenter un intérêt non négligeable en termes de résistance au roulement tout en conservant des propriétés en usure et en agressions satisfaisantes. En outre, le coût de fabrication du pneumatique T2 peut être inférieur à celui du pneumatique Ti, notamment si la bande de roulement est réalisée de la même façon pour les deux pneumatiques. Il peut par exemple s'agir d'une méthode de co-extrusion des mélanges qui permet de réaliser la bande de roulement avec différents mélanges, ceux-ci formant des coches continues ou discontinues. Dans le cas du pneumatique Ti, il s'agit d'une bi-extrusion (extrusion simultanée de deux mélanges A et B) alors que dans le cas du pneumatique T2, il s'agit d'une tri-extrusion (extrusion simultanée des trois mélanges A, B et C). [00106] En outre, la présence de la couche de mélange C étant interrompue sous les rainures, il est possible d'effectuer une étape de recreusage pour recréer des rainures avant d'envisager l'étape de rechapage. De ce point de vue, la présence de la couche de mélange C ne pénalise donc pas le pneumatique T2 en comparaison du pneumatique Ti. REVENDICATIONS1- Pneumatique, à armature de carcasse radiale, comprenant une armature de sommet, elle- même coiffée radialement d'une bande de roulement réunie à deux bourrelets par l'intermédiaire de deux flancs, ladite bande de roulement comprenant au moins deux couches de mélange polymérique radialement superposées, caractérisé en ce qu'une première couche de mélange élastomérique chargé constituant la partie radialement extérieure de la bande de roulement présente une note Z de macro dispersion supérieure à 80 et une valeur maximale de tan(8), noté tan(8)max, inférieure à 0.130 et en ce qu'une deuxième couche de mélange élastomérique radialement intérieure à la dite première couche de mélange élastomérique présente un allongement à la rupture à 60°C supérieure à 600 %. 2 - Pneumatique selon la revendication 1, caractérisé en ce que la perte à 60 °C, notée P60, de la première couche de mélange élastomérique chargé constituant la partie radialement extérieure de la bande de roulement est inférieure à 22 %. 3 - Pneumatique selon la revendication 1 ou 2, caractérisé en ce que l'énergie à la rupture de la deuxième couche de mélange élastomérique radialement intérieure à la dite première couche de mélange polymérique est supérieure à 165 MJ. 4 Pneumatique selon l'une des revendications 1 à 3, caractérisé en ce que l'allongement à la rupture de la deuxième couche de mélange élastomérique radialement intérieure est supérieur à celui de la première couche de mélange élastomérique chargé constituant la partie radialement extérieure de la bande de roulement. 5 Pneumatique selon l'une des revendications 1 à 4, caractérisé en ce que l'énergie à la rupture de la deuxième couche de mélange élastomérique est supérieure à celui de la première couche de mélange élastomérique chargé constituant la partie radialement extérieure de la bande de roulement.6 - Pneumatique selon l'une des revendications 1 à 5, caractérisé en ce que le rapport du volume de la couche du deuxième mélange élastomérique sur la somme des volumes des premier et deuxième mélanges élastomériques est compris entre 25 et 45 %. 7 - Pneumatique selon l'une des revendications précédentes, caractérisé en ce que le rapport de l'épaisseur, mesurée selon la direction radiale à l'extrémité de la couche de travail radialement la plus extérieure dans une coupe méridienne du pneumatique, de la couche du deuxième mélange élastomérique sur la somme des épaisseurs, mesurées selon la direction radiale à l'extrémité de la couche de travail radialement la plus extérieure dans une coupe méridienne du pneumatique, des premier et deuxième mélanges élastomériques est compris entre 15 et 35 %. 8 - Pneumatique selon l'une des revendications précédentes, caractérisé en ce que ledit pneumatique comprend une couche d'un troisième mélange élastomérique radialement intérieure au deuxième mélange élastomérique et au contact de celui-ci, et en ce que ladite couche d'un troisième mélange élastomérique présente une valeur maximale de tan(8), noté tan(8)max, inférieure à 0.100. 9 - Pneumatique selon l'une des revendications précédentes, caractérisé en ce que ledit pneumatique comprend une couche d'un troisième mélange élastomérique radialement intérieure au deuxième mélange élastomérique et au contact de celui-ci, et en ce que la couche d'un troisième mélange élastomérique radialement intérieur au deuxième mélange élastomérique présente une perte à 60 °C, notée P60, inférieure à 20 %. 10 - Pneumatique selon l'une des revendications 8 ou 9, caractérisé en ce que le rapport du volume de la couche du deuxième mélange élastomérique sur la somme des volumes des trois mélanges élastomériques est compris entre 20 et 30 %. 11 - Pneumatique selon l'une des revendications 8 à 10, caractérisé en ce que le rapport 25 du volume de la couche du troisième mélange élastomérique sur la somme des volumes des trois mélanges élastomériques est compris entre 10 et 20 %.12 - Pneumatique selon l'une des revendications 8 à 11, caractérisé en ce que le rapport de l'épaisseur, mesurée selon la direction radiale à l'extrémité de la couche de travail radialement la plus extérieure dans une coupe méridienne du pneumatique, de la couche du deuxième mélange élastomérique sur la somme des épaisseurs, mesurées selon la direction radiale à l'extrémité de la couche de travail radialement la plus extérieure dans une coupe méridienne du pneumatique, des trois mélanges élastomériques est compris entre 10 et 20 %. 13 - Pneumatique selon l'une des revendications 8 à 12, caractérisé en ce que le rapport de l'épaisseur, mesurée selon la direction radiale à l'extrémité de la couche de travail radialement la plus extérieure dans une coupe méridienne du pneumatique, de la couche du troisième mélange élastomérique sur la somme des épaisseurs, mesurées selon la direction radiale à l'extrémité de la couche de travail radialement la plus extérieure dans une coupe méridienne du pneumatique, des trois mélanges élastomériques est compris entre 10 et 20 %.15